КОМПОЗИЦИЯ ГИДРИРОВАННОГО БЛОК-СОПОЛИМЕРА И САМОКЛЕЯЩАЯСЯ КОМПОЗИЦИЯ

1. Композиция гидрированного блок-сополимера, включающая:
компонент (A), содержащий, по меньшей мере, один полимерный блок, включающий винилароматический углеводород в качестве основного компонента и, по меньшей мере, один полимерный блок, включающий соединение диена с сопряженными двойными связями в качестве основного компонента, и имеющий средневесовую молекулярную массу 30000 или выше и 500000 или ниже, и
компонент (B), содержащий, по меньшей мере, два полимерных блока, включающих винилароматический углеводород в качестве основного компонента, и, по меньшей мере, один полимерный блок, включающий соединение диена с сопряженными двойными связями в качестве основного компонента, и имеющий средневесовую молекулярную массу 50000 или выше и 1000000 или ниже;
где композиция удовлетворяет требованиям (а)-(с), указанным ниже:
(a) суммарная степень гидрирования Н (%) ненасыщенных двойных связей в расчете на соединение диена с сопряженными двойными связями составляет от 5 до 90%;
(b) максимальная величина тангенса угла потерь δ в диапазоне температур от -100°C до 0°C составляет от 0,4 до 4,0; и
(c) соотношение между средневесовой молекулярной массой компонента (A) и средневесовой молекулярной массой компонента (B) (средневесовая молекулярная масса компонента (B)/средневесовая молекулярная масса компонента (A)) составляет от 1,3 до 10.
2. Композиция по п. 1, где содержание компонента (А) составляет 20 масс.% или выше и 90 масс.% или ниже, и содержание компонента (B) составляет 10 масс.% или выше и 80 масс.% или ниже.
1/2
1/2
3. Композиция по п. 1 или 2, где величина SP составляет 17,2 (МПа) или более и 17,7 (МПа) или менее.
1/2
1/2
4. Композиция по любому одному из пп. 1-3, где величина SP полимерного блока, включающего соединение диена с сопряженными двойными связями в качестве основного компонента, составляет 16,8 (МПа) или более и 17,5 (МПа) или менее.
5. Композиция по любому одному из пп. 1-4, где средневесовая молекулярная масса компонента (B) составляет 140000 или выше и 600000 или ниже.
6. Композиция по любому одному из пп. 1-5, где компонент (B) включает два полимерных блока, содержащих винилароматический углеводород в качестве основного компонента, и, по меньшей мере, один полимерный блок, содержащий соединение диена с сопряженными двойными связями в качестве основного компонента.
7. Композиция по любому одному из пп. 1-6, где средневесовая молекулярная масса компонента (B) составляет 200000 или выше и 600000 или ниже.
8. Композиция по любому одному из пп. 1-7, где соединение диена с сопряженными двойными связями представляет собой бутадиен.
9. Композиция по любому одному из пп. 1-8, где содержание мономерного звена винилароматического углеводорода в композиции гидрированного блок-сополимера составляет 5 масс.% или выше и ниже чем 35 масс.%.
10. Композиция по любому одному из пп. 1-9, где содержание мономерного звена винилароматического углеводорода в композиции гидрированного блок-сополимера составляет 5 масс.% или выше и ниже чем 20 масс.%.
11. Композиция по любому одному из пп. 1-10, где максимальная величина тангенса угла потерь δ составляет от 0,7 до 1,6.
12. Композиция по любому одному из пп. 1-11, где максимальная величина тангенса угла потерь δ составляет от 0,9 до 1,6.
13. Композиция по любому одному из пп. 1-12, где температура, при которой тангенс угла потерь δ имеет максимальное значение, составляет -75°C или выше и -50°C или ниже.
14. Композиция по любому одному из пп. 1-13, где средневесовая молекулярная масса компонента (A) составляет 70000 или выше и 300000 или ниже.
15. Самоклеящаяся композиция, включающая композицию гидрированного блок-сополимера по любому одному из пп. 1-14, и дополнительно включающая относительно 100 частей по массе суммарно полимеров, содержащихся в самоклеящейся композиции:
от 20 до 500 частей по массе реагента, придающего клейкость, и
от 0 до 300 частей по массе умягчителя.
16. Композиция по п. 15, дополнительно включающая винилароматический эластомер.
17. Композиция по п. 16, где винилароматический эластомер включает, по меньшей мере, один полимерный блок, содержащий винилароматический углеводород в качестве основного компонента, и, по меньшей мере, один полимерный блок, содержащий соединение диена с сопряженными двойными связями в качестве основного компонента, максимальная величина тангенса угла потерь δ при температуре от -100°C до 0°C составляет менее чем 0,4, и степень гидрирования H (%) ненасыщенных двойных связей в расчете на соединение диена с сопряженными двойными связями составляет от 5 до 90%.
18. Композиция по любому одному из пп. 15-17, дополнительно включающая синтетический каучук на основе диена с сопряженными двойными связями.
19. Композиция по любому одному из пп. 15-18, дополнительно включающая натуральный каучук.